(57)【要約】【課題】現像ローラ用の基体である円筒状又は円柱状基体の表面に粗さ粒子を含有する塗布液を相対的に塗布液の液面と円筒状又は円柱状基体とに速度差を付与する塗布方により均一に塗布する塗布方法の提供。【解決手段】現像ローラ用の基体である円筒状又は円柱状基体の軸方向が垂直となるように保持しながら垂直方向に相対的に塗布液の液面と前記基体とに速度差を付与する塗布方式により、前記円筒状又は円柱状基体の表面に粗さ粒子を含有する塗布液を塗布する塗布方法において、前記円筒状又は円柱状基体を引き上げる速度（Ｖｓ）と、前記円筒状又は円柱状基体の近傍の塗布槽Ａ部での前記塗布液の流速（Ｖｉ）との関係が０．０１５≦｜（Ｖｉ／Ｖｓ）−１｜＜０．３５とすることを特徴とする塗布方法。【選択図】図６
2008136898.tif 000002
【特許請求の範囲】
【請求項１】
現像ローラ用の基体である円筒状又は円柱状基体の軸方向が垂直となるように保持しながら垂直方向に相対的に塗布液の液面と前記基体とに速度差を付与する塗布方式により、前記円筒状又は円柱状基体の表面に粗さ粒子を含有する塗布液を塗布する塗布方法において、
前記円筒状又は円柱状基体を引き上げる速度（Ｖｓ）と、前記円筒状又は円柱状基体の近傍の塗布槽Ａ部での前記塗布液の流速（Ｖｉ）との関係が０．０１５≦｜（Ｖｉ／Ｖｓ）−１｜＜０．３５とすることを特徴とする塗布方法。
【請求項２】
前記流速（Ｖｉ）と、粗さ粒子の沈降速度（Ｖｄ）の関係が
１０Ｖｄ＜Ｖｉ＜１０4Ｖｄ
であることを特徴とする請求項１に記載の塗布方法。
【請求項３】
前記粗さ粒子の濃度が、２．０質量％以上、５．０質量％以下であることを特徴とする請求項１又は２に記載の塗布方法。
【請求項４】
前記塗布液の円筒状又は円柱状基体近傍の塗布槽Ａ部での流速（Ｖｉ）が、３０ｃｍ／ｍｉｎ以上、４５ｃｍ／ｍｉｎ以下であることを特徴とする請求項１〜３の何れか１項に記載の塗布方法。
【請求項５】
前記塗布液の粘度が１０ｍＰａ・ｓ以上、２００ｍＰａ・ｓ以下であることを特徴とする請求項１〜４の何れか１項に記載の塗布方法。
【請求項６】
前記塗布方式が浸漬塗布方法であることを特徴とする請求項１〜５の何れか１項に記載の塗布方法。
【請求項７】
前記塗布方式が環状塗布方法であることを特徴とする請求項１〜６の何れか１項に記載の塗布方法。
【発明の詳細な説明】
【技術分野】
【０００１】
本発明は、現像ローラ用の基体の円筒状又は円柱状基体の表面に粗さ粒子を含有する塗布液を塗布する方法に関するものである。
【背景技術】
【０００２】
現在広く用いられている電子写真画像形成方法は、電荷付与されたトナーを静電潜像担持体（通常電子写真感光体）の上に形成した静電潜像に接触、或いは狭い間隙を介して対向させ、静電潜像をトナーにより顕像化する現像過程を経て形成された静電潜像担持体の上のトナー画像を、普通紙等に転写した後、定着して最終画像を形成するものである。
【０００３】
トナー画像を形成するための現像方法として、キャリアとトナーとから構成される二成分現像剤を用いてトナーを帯電させ現像する二成分現像方式や、現像ローラによりトナーのみからなる現像剤を搬送し、現像剤規制部材などとの摩擦で帯電させ現像する一成分現像方式がある。この一成分現像方式ではキャリアを使用しないため、現像装置が簡略化出来るため、近年ではかなり幅広く使用されている。特に、近年のカラー化の流れに伴い、磁性体を含有しないトナーを用いる非磁性一成分方式がカラー化も可能であるため、注目されている。
【０００４】
この方式は、二成分現像方式とは異なり、キャリアを使用せず、トナーのみを帯電部材と摩擦させ、或いは、現像ローラの面等に押圧することにより帯電させるものであり、現像器の機構が複雑でなく、且つコンパクトに出来るという大きなメリットがある。その結果、通常、現像機構を４個以上必要とするカラー画像形成装置にも適用し易いと言う特徴も有する。
【０００５】
この非磁性一成分現像方式における現像ローラとしては、従来、例えば、導電性の円筒状又は円柱状基体の外周に摩擦帯電性制御、搬送性制御の改善及び画像欠陥防止のために、表面に導電性微粒子が分散した樹脂層を形成していることが知られている。この導電性微粒子により被膜の抵抗値や表面粗さが調整されているため、現像ローラに担持された現像剤の帯電量及び搬送量が適切な値に制御され、現像ゴースト等の画像欠陥の発生が抑制される。
【０００６】
これまでに導電性の円筒状又は円柱状基体の外周に塗布膜（樹脂層）を形成する方法が検討されて来た。例えば、特開平１０−９０９９５号公報にされている、円筒状基体を回転させながらその表面に塗布液を噴霧するエアスプレー塗布法、特開２００１−１８３９００号公報に記載されている、円筒状基体を塗布液の入った塗布槽中に浸漬した後に引き上げる、所謂、浸漬塗布法で塗布する方法、特開２００５−２４６２７７号公報に記載されている、アプリケーションロールと、ピックアップロールとを有するロールコータ塗布装置で円筒状基体の表面に塗布液を塗布する方法、特開２００５−２９５０５２号公報に記載されている、円筒状基体を回転させながロールコータを上下方向に移動することで円筒状基体の表面に塗布液を塗布する方法が知られている。
【０００７】
これらエアスプレー法、浸漬塗布法、ロールコータ塗布法の中で浸漬塗布法が異物混入による塗布故障の影響が比較的少ない、装置構成が比較的簡単である、生産性が高い等の点で他の塗布方法より有利であることから広範にわたり使用されている。
【０００８】
現像ローラの製造に用いられる塗布液は、樹脂層に導電性や適切な表面粗さを持たせるために、比較的多量のフィラーや、乾燥後の樹脂層（塗布膜）の厚さ（数μｍ〜数十μｍ）に対して同等かそれ以上の大きさを持つ粒子等を含むことが多い。このため、塗布ムラやスジが生じ易く、そのような現像ローラを用いた電子写真装置では、現像ローラ表面に担持される現像剤にムラが生じるため当然ながら画像欠陥が生じる。
【０００９】
又、浸漬塗布を行う場合、被塗布物の引き上げ速度と濃度や粘度といった塗布液の液性は、得られる塗膜の厚みと密接な関係があり、所望の塗膜を得ようとする場合、条件によっては塗布ムラやスジが出易いという問題があった。
【００１０】
浸漬塗布法により導電性の円筒状又は円柱状基体の外周に塗布膜（樹脂層）を形成する時の塗布ムラやスジに対してこれまでに対策が検討されてきた。例えば、被塗布物を、塗布槽中の塗布液に浸漬することにより該被塗布物の外周面に塗膜を形成する塗布方法において、被塗布物を塗布槽中から引き上げるに際して、塗布槽側壁と被塗布物との間に存在している塗布液の平均流速と、被塗布物の引き上げ線速度とを一定の範囲内となるように塗布液を塗布槽に送り込み、循環させる方法が知られている（例えば、特許文献１参照。）。
【００１１】
しかしながら、特許文献１に記載の方法は、塗布液がニュートン流体の場合は好ましい方法であるが、塗布液が非ニュートン流体の場合、或いは塗布液中に大きな粒子を含んでいる場合は塗布ムラやスジに対しては十分な対策となっていない。
【００１２】
円柱状又は円筒状の基体を、その仮想軸線が液面に対して略垂直になるようにして浸漬した後に、塗布溶液の液面に対して相対的に上昇させて塗布を行う浸漬塗布方法において、基体の液面に対する上昇速度と、基体の外径、基体上昇中の塗布用溶液の供給速度とを一定の関係式の範囲内で行う方法が知られている（例えば、特許文献２参照。）。
【００１３】
しかしながら、特許文献２に記載の方法は、塗布液中に大きな粒子を含んでいる場合は、塗布槽内での粗さ粒子沈降が懸念され塗布ムラやスジに対しては十分な対策となっていない。
【００１４】
この様な状況から、現像ローラ用の基体である円筒状又は円柱状基体の表面に粗さ粒子を含有する塗布液を相対的に塗布液の液面と円筒状又は円柱状基体とに速度差を付与する塗布方式により塗布する際、均一に塗布する塗布方法の開発が求められている。
【特許文献１】特開２００５−１７７７１７号公報
【特許文献２】特開２００５−２２４７４３号公報
【発明の開示】
【発明が解決しようとする課題】
【００１５】
本発明は、上記状況に鑑み成されたものであり、その目的は、現像ローラ用の基体である円筒状又は円柱状基体の表面に粗さ粒子を含有する塗布液を相対的に塗布液の液面と円筒状又は円柱状基体とに速度差を付与する塗布方により均一に塗布する塗布方法を提供することである。
【課題を解決するための手段】
【００１６】
本発明の上記目的は、下記の構成により達成された。
【００１７】
１．現像ローラ用の基体である円筒状又は円柱状基体の軸方向が垂直となるように保持しながら垂直方向に相対的に塗布液の液面と前記基体とに速度差を付与する塗布方式により、前記円筒状又は円柱状基体の表面に粗さ粒子を含有する塗布液を塗布する塗布方法において、前記円筒状又は円柱状基体を引き上げる速度（Ｖｓ）と、前記円筒状又は円柱状基体の近傍の塗布槽Ａ部での前記塗布液の流速（Ｖｉ）との関係が０．０１５≦｜（Ｖｉ／Ｖｓ）−１｜＜０．３５とすることを特徴とする塗布方法。
【００１８】
２．前記流速（Ｖｉ）と、粗さ粒子の沈降速度（Ｖｄ）の関係が、１０Ｖｄ＜Ｖｉ＜１０4Ｖｄであることを特徴とする前記１に記載の塗布方法。
【００１９】
３．前記粗さ粒子の濃度が、２．０質量％以上、５．０質量％以下であることを特徴とする前記１又は２に記載の塗布方法。
【００２０】
４．前記塗布液の円筒状又は円柱状基体近傍の塗布槽Ａ部での流速（Ｖｉ）が、３０ｃｍ／ｍｉｎ以上、４５ｃｍ／ｍｉｎ以下であることを特徴とする前記１〜３の何れか１項に記載の塗布方法。
【００２１】
５．前記塗布液の粘度が１０ｍＰａ・ｓ以上、２００ｍＰａ・ｓ以下であることを特徴とする前記１〜４の何れか１項に記載の塗布方法。
【００２２】
６．前記塗布方式が浸漬塗布方法であることを特徴とする前記１〜５の何れか１項に記載の塗布方法。
【００２３】
７．前記塗布方式が環状塗布方法であることを特徴とする前記１〜６の何れか１項に記載の塗布方法。
【発明の効果】
【００２４】
現像ローラ用の基体である円筒状又は円柱状基体の表面に粗さ粒子を含有する塗布液を相対的に塗布液の液面と円筒状又は円柱状基体とに速度差を付与する塗布方により均一に塗布する塗布方法を提供することが出来、安定した表面形状を有する現像ローラの生産が可能となり、生産効率の向上が可能となった。
【発明を実施するための最良の形態】
【００２５】
本発明の実施の形態を図１〜図８を参照しながら説明するが、本発明はこれに限定されるものではない。
【００２６】
図１は現像機の模式図である。
【００２７】
図中、１は現像機を示す。現像機１は、トナータンク１０１と、現像ローラ１０２と、トナー補給補助部材としての撹拌羽根１０３と、トナー補給補助部材としてのスポンジローラ１０４と、現像ローラ１０２上のトナーの厚さを規制する弾性ブレード１０５とを有している。次に現像機１による静電潜像担持体としての電子写真感光体ドラム（以下、感光体とも言う）３の表面に潜像が現像されるまでの概略を以下に説明する。
【００２８】
トナータンク１０１に内蔵された非磁性一成分トナー２は、トナー補給補助部材としての撹拌羽根１０３により、同じくトナー補給補助部材としてのスポンジローラ１０４の上に強制的に搬送供給される。こうしてスポンジローラ１０４の上に送り込まれたトナーはこのスポンジローラ１０４の矢印方向の回転によりトナー搬送部材としての現像ローラ１０２の上に搬送され、この現像ローラ１０２との摩擦によりその表面に静電的、且つ物理的に吸着される。一方、こうして現像ローラ１０２の上に付着したトナーはこの現像ローラ１０２の矢印方向の回転及びトナー層厚規制部材としてのスチール製の弾性ブレード１０５により均一に薄層化されると共に摩擦帯電する。次に現像ローラ１０２の上のトナー薄層は静電潜像担持体としての感光体３の表面と接触、又は近接により感光体３の表面に形成されている静電潜像に応じてトナーが飛翔し、現像が行われて顕像化され、感光体３の表面にトナー像が形成される。
【００２９】
図２は図１に示される現像ローラの概略図である。図２（ａ）は図１に示される現像ローラの概略斜視図である。図２（ｂ）は図２（ａ）のＡ−Ａ′に沿った概略断面図である。現像ローラ１０２は、本体１０２ａと、本体１０２ａの両側に取り付けられた取り付け軸１０２ｂとを有している。本体１０２ａは現像ローラ用基体である円筒状基体（円柱状基体）１０２ａ１と、円筒状基体（円柱状基体）１０２ａ１の周面に形成された樹脂層（乾燥塗膜）１０２ａ２と、樹脂層（乾燥塗膜）１０２ａ２の周面に形成された表面層１０２ａ３とを有している。尚、樹脂層（乾燥塗膜）１０２ａ２は１層以上であればよく、表面層１０２ａ３は必要に応じて設けることが可能となっている。
【００３０】
円筒状基体（円柱状基体）は直径が１０ｍｍ〜３０ｍｍが好ましく、円筒状の場合は肉厚が０．５ｍｍ〜３．０ｍｍが好ましい。中でも１．０ｍｍ〜２．０ｍｍが好ましい。
【００３１】
樹脂層（乾燥塗膜）の厚さは、算術平均粗さＲａ、抵抗等を考慮し、６．０μｍ〜１１．０μｍが好ましい。中でも７．０μｍ〜９．０μｍが好ましい。樹脂層（乾燥塗膜）は単一層であっても複数層からなる多層構成であってもよく、必要に応じて適宜選択することが可能である。樹脂層（乾燥塗膜）の厚さは、塗膜の一部を剥離し、段差を東京精密（株）製表面粗さ測定器  ＳＵＲＦＣＯＭ  １４００Ｄにより測定した値を示す。
【００３２】
又、表面の算術平均粗さＲａは、トナーの搬送量、感光体の現像性、トナーの消費量等を考慮し、表面層を形成した後、１．５μｍ〜３．０μｍが好ましい。中でも、１．８μｍ〜２．５μｍが好ましい。尚、算術平均粗さＲａは、東京精密（株）製表面粗さ測定器  ＳＵＲＦＣＯＭ  １４００Ｄにより測定した値である。
【００３３】
表面層の厚さは、樹脂層に含まれる粗さ粒子の保護、表面の算術粗さ等を考慮し、４μｍ〜６μｍが好ましい。表面層の厚さは、塗膜の一部を剥離し、段差を東京精密（株）製表面粗さ測定器  ＳＵＲＦＣＯＭ  １４００Ｄにより測定した値を示す。
【００３４】
図３は図２（ａ）に示される他の構成の現像ローラの概略断面図である。
【００３５】
図中、１０２ａ′は図２（ａ）に示される現像ローラの本体を示す。本体１０２ａ′は円筒状基体（円柱状基体）１０２ａ′１と、円筒状基体（円柱状基体）１０２ａ′１の周面に形成された弾性層１０２ａ′４と、弾性層１０２ａ′４の周面に形成された樹脂層（乾燥塗膜）１０２ａ′２と、樹脂層（乾燥塗膜）１０２ａ′２の周面に形成された表面層１０２ａ′３とを有している。尚、表面層１０２ａ′３は必要に応じて設けることが可能  図４は図２に示される現像ロールの軸方向概略拡大断面図である。
【００３６】
図中、１０２ａ４は樹脂層１０２ａ２に含まれている粗さ粒子を示す。１０２ａ３は表面層を示す。Ｅは樹脂層１０２ａ２の厚さを示し、Ｆは粗さ粒子の最大の径を示す。本図に示す如く、粗さ粒子１０２ａ４の径Ｆは、樹脂層１０２ａ２の厚さＥより大きくなっている。本発明で言う樹脂層（乾燥塗膜）の厚さより大きい粗さ粒子とは、本図に示される状態の粗さ粒子を言う。
【００３７】
図４は図２に示される現像ロールの軸方向の概略拡大断面図である。
【００３８】
図中、１０２ａ４は樹脂層１０２ａ２に含まれている粗さ粒子を示す。１０２ａ３は表面層を示す。Ｅは樹脂層１０２ａ２の厚さを示し、Ｆは粗さ粒子の最大の径を示す。本図に示す如く、粗さ粒子１０２ａ４の径Ｆは、樹脂層１０２ａ２の厚さＥより大きくなっている。本図に示す粗さ粒子１０２ａ４は円球形状の粒子を示し、径Ｆは粒子の最大の直径を示している。本発明で言う樹脂層（乾燥塗膜）の厚さより大きい粗さ粒子とは、本図に示される状態の粗さ粒子を言う。本発明に係わる粗さ粒子とは特に形状に限定はなく、例えば、本図に示す円球形状の他にも楕円球形状、立方体形状、断面形状が異径である粒子等を含む。又、本発明で言う樹脂層（乾燥塗膜）の厚さより大きい粗さ粒子とは、楕円球形状の粒子の場合は最大長径、立方体形状の粒子の場合は対角線の最大長さ、断面形状が異径である粒子の場合は最大径が樹脂層（乾燥塗膜）の厚さより大きいことを言う。
【００３９】
図５は樹脂層の厚さを測定の方法を段階的に示す概略図である。
【００４０】
図５（ａ）に付き説明する。本図は図２に示される現像ロールの粗さ粒子を含んだ樹脂層１０２ａ２が形成された段階の軸方向概略拡大断面図である。
【００４１】
図５（ｂ）に付き説明する。本図は図５（ａ）に示される現像ロールの粗さ粒子を含んだ樹脂層１０２ａ２の一部を円筒状基体（円柱状基体）１０２ａ１まで剥離した状態を示す。
【００４２】
図５（ｃ）に付き説明する。本図は図５（ｂ）に示される状態の樹脂層１０２ａ２が形成された段階の現像ロールを軸方向（図５（ｂ）に示す矢印方向）に東京精密（株）製表面粗さ測定器  ＳＵＲＦＣＯＭ  １４００Ｄにより測定した結果を示す模式図である。図中、Ｅは粗さ粒子を含んでいない箇所（粗さ粒子と粗さ粒子との間）の円筒状基体（円柱状基体）の表面からの厚さを示す。即ち、図４に示す樹脂層１０２ａ２の厚さＥはこの様にして測定して求めることが可能である。
【００４３】
本発明は、図１〜図５に示される現像ローラの樹脂層を相対的に塗布液の液面と前記基体とに速度差を付与する塗布方式により形成する塗布方法に関するものである。
【００４４】
図６は断面形状が逆円錐台形状の塗布槽を使用した浸漬塗布装置の模式図である。
【００４５】
図中、４ａは浸漬塗布装置を示す。浸漬塗布装置４ａは、塗布部４０１と、現像ローラ用の基体の供給部４０２とを有している。塗布部４０１は塗布槽４０１ａと、塗布槽４０１ａの開口部４０１ａ３から溢れる塗布液を受けるため塗布槽４０１ａの上部に配設されたオーバーフロー受け槽４０１ｂと、塗布液供給タンク４０１ｃと、送液ポンプ４０１ｄとを有している。
【００４６】
塗布槽４０１ａは底部４０１ａ１と、底部の周面から立ち上げられ側壁４０１ａ２を有し、上部が開口部４０１ａ３なった構造となっている。４０１ａ４は塗布槽４０１ａの底部４０１ａ１に設けられた送液ポンプ４０１ｄから送られてくる塗布液の塗布液供給口を示す。塗布槽４０１ａは開口部４０１ａ３の径が底部４０１ａ１の径よりも広い逆円錐台の形状をしている。
【００４７】
４０１ｂ１はオーバーフロー受け槽４０１ｂの蓋を示し、中央に孔４０１ｂ２を有している。４０１ｂ３はオーバーフロー受け槽４０１ｂの塗布液を塗布液供給タンク４０１ｃに戻す塗布液戻し口を示す。６は塗布液を示す。４０１ｃ１は攪拌用の羽根を示す。
【００４８】
供給部４０２は、ボールネジ４０２ａと、ボールネジ４０２ａを回転させる駆動部４０２ｂと、ボールネジの回転速度を制御する制御部４０２ｃと、ボールネジ４０２ａに螺合されている昇降部材４０２ｄと、ボールネジ４０２ａの回転に伴い昇降部材４０２ｄを上下方向（図中の矢印方向）に移動させるガイド部材４０２ｅとを有している。４０２ｆは昇降部材４０２ｄに取り付けられた現像ローラ用の基体（円筒状又は円柱状基体）５の保持部材を示す。保持部材４０２ｆは、保持された現像ローラ用の基体（円筒状又は円柱状基体）５が塗布槽４０１ａのほぼ中央に位置する様に昇降部材４０２ｄに取り付けられている。
【００４９】
ボールネジ４０２ａの回転に伴い、昇降部材４０２ｄが上下方向に移動することで、昇降部材４０２ｄに取り付けられた保持部材４０２ｆに保持された現像ローラ用の基体（円筒状又は円柱状基体）５は、塗布槽４０１ａの中の塗布液に浸漬され、その後引き上げられることで現像ローラ用の基体（円筒状又は円柱状基体）５の表面に塗布液が塗布される。
【００５０】
現像ローラ用の基体（円筒状又は円柱状基体）５の引き上げる速度は、使用する塗布液の粘度により適宜変更する必要があり、例えば塗布液の粘度が１０ｍＰａ・ｓ〜２００ｍＰａ・ｓの場合は、塗布均一性、塗布膜厚、乾燥等を考慮し、０．５ｍｍ／ｓｅｃ〜１５ｍｍ／ｓｅｃが好ましい。図６に示す浸漬塗布装置を使用し、現像ローラ用の基体（円筒状又は円柱状基体）の表面に塗膜形成用塗布液を塗布した後は、乾燥工程（不図示）及び加熱処理工程（不図示）で、塗膜形成用塗布塗膜の中の溶剤を除去することで塗膜が形成される。
【００５１】
図７は円筒状の塗布槽を使用した浸漬塗布装置の模式図である。
【００５２】
図中、４ｂは浸漬塗布装置を示す。浸漬塗布装置４ｂの構成は塗布槽の形状が図４に示される塗布槽４０１ａと異なる他は全て図４に示される浸漬塗布装置４ａと同じである。４０１ｅは塗布槽を示す。塗布槽４０１ｅは底部４０１ｅ１と、底部の周面から立ち上げられ側壁４０１ｅ２を有し、上部が開口部４０１ｅ３なった構造となっている。開口部４０１ｅ３より溢れる塗布液は塗布槽４０１ｅの上部に配設されたオーバーフロー受け槽４０１ｂで受け塗布液供給タンク４０１ｃに戻される様になっている。４０１ｅ４は塗布槽４０１ｅの底部４０１ｅ１に設けられた送液ポンプ４０１ｄから送られてくる塗布液の塗布液供給口を示す。塗布槽４０１ｅは開口部４０１ｅ３の径と、底部４０１ｅ１の径とが同じの円筒の形状をしている。開口部４０１ｅ３の直径Ｍは、現像ローラ用の基体（円筒状又は円柱状基体）５の直径に対して、流速分布、置換時間、被塗布物の自由度、装置の大きさ等を考慮し、１．５倍〜５．０倍が好ましい。又、側壁４０１ｅ２の上端から底部４０１ｅ１までの高さは、現像ローラ用の基体（円筒状又は円柱状基体）の長さに対して、塗布液の流れの乱れ、圧力分布、被塗布物の自由度等を考慮し、１．５倍〜２．５倍が好ましい。他の符号は図６と同義である。
【００５３】
図８は環状塗布槽を使用した環状塗布装置の模式図である。
【００５４】
図中、４ｃは環状塗布装置を示す。環状塗布装置４ｃは、塗布部４０１と、現像ローラ用の基体（円筒状又は円柱状基体）５の供給部４０２とを有している。塗布部４０１は塗布槽４０１ｆと、塗布液供給タンク４０１ｃと、送液ポンプ４０１ｄとを有している。
【００５５】
環状塗布槽４０１ｆは、現像ローラ用の基体（円筒状又は円柱状基体）５を通す孔４０１ｆ２を有する底部４０１ｆ１と、底部４０１ｆ１の周面から立ち上げられた側壁４０１ｆ３と、上部が開口部４０１ｆ４とを有する構造となっている。
【００５６】
底部４０１ｆ１に設けられた孔４０１ｆ２の周辺には現像ローラ用の基体（円筒状又は円柱状基体）５の表面に当接する様に設けられた環状のシール材４０１ｆ５が付けられており、塗布液の漏れを防止している。
【００５７】
４０１ｆ６は送液ポンプ４０１ｄから送られてくる底部４０１ｆ１に設けられた塗布液の塗布液供給口を示す。塗布液の供給を均一にするための手段（例えば整流板、多供給口化）を設けるのが好ましい。
【００５８】
４０１ｇは開口部４０１ｆ４より溢れる塗布液を受ける環状塗布槽４０１ｆの周囲に設けられたオーバーフロー受け槽を示す。
【００５９】
４０１ｇ１は中央に現像ローラ用の基体（円筒状又は円柱状基体）５を通す開口部を有するオーバーフロー受け槽４０１ｇの蓋を示す。４０１ｇ２はオーバーフロー受け槽４０１ｇの塗布液を塗布液供給タンク４０１ｃに戻す塗布液戻し口を示す。
【００６０】
環状塗布槽４０１ｆは開口部４０１ｆ４の径と、底部４０１ｆ１の径とが同じの円筒の形状をしている。開口部４０１ｆ４の直径は、現像ローラ用の基体（円筒状又は円柱状基体）５の直径に対して、流速分布、置換時間、被塗布物の自由度、装置の大きさ等を考慮し、１．５倍〜５．０倍が好ましい。又、側壁４０１ｆ３の上端から底部４０１ｆ１までの高さは、現像ローラ用の基体（円筒状又は円柱状基体）５の長さに対して、塗布液の流れの乱れ、圧力分布、被塗布物の自由度等を考慮し、０．１〜３．０倍が好ましく、中でも０．２倍〜０．９倍が好ましい。
【００６１】
５０１は現像ローラ用の基体（円筒状又は円柱状基体）５の上端部に着脱可能に取り付けられた第１塗布補助部材を示し、５０２は現像ローラ用の基体（円筒状又は円柱状基体）５の下端部に着脱可能に取り付けられた第２塗布補助部材を示す。５′は塗布が終了した現像ローラ用の基体（円筒状又は円柱状基体）を示す。５″は未塗布の現像ローラ用の基体（円筒状又は円柱状基体）を示す。現像ローラ用の基体（円筒状又は円柱状基体）５′〜現像ローラ用の基体（円筒状又は円柱状基体）５″は第１塗布補助部材５０１及び第２塗布補助部材５０２により連続的に繋がっており、順次、押し上げ部４０２ｅのボールネジ４０２ｅ１の回転により押し上げられることで塗布が行われる。塗布が終了した現像ローラ用の基体（円筒状又は円柱状基体）５′は第１塗布補助部材５０１を把持手段（不図示）で把持し取り外し、乾燥工程に搬送することが可能となっている。現像ローラ用の基体（円筒状又は円柱状基体）５′が外されると現像ローラ用の基体（円筒状又は円柱状基体）５″の下端に補助部材を介して新たな現像ローラ用の基体（円筒状又は円柱状基体）か取り付けられることで連続的に塗布が行うことが可能となっている。
【００６２】
供給部４０２は現像ローラ用の基体（円筒状又は円柱状基体）の押し上げ部４０２ｅと、現像ローラ用の基体（円筒状又は円柱状基体）５の保持部４０２ｆと、制御部４０２ｇとを有している。押し上げ部４０２ｅはボールネジ４０２ｅ１とボールネジ４０２ｅ１を回転させる駆動部４０２ｅ２とを有しており、ボールネジ４０２ｅ１の回転により現像ローラ用の基体（円筒状又は円柱状基体）を押し上げる様になっている。押し上げる速度（ボールネジ４０２ｄ１の回転速度）は制御部４０２ｇにより制御可能となっている。保持部４０２ｆはボールネジ４０２ｆ１と、ボールネジ４０２ｆ１を回転させる駆動部４０２ｆ２とを有している。ボールネジ４０２ｆ１に螺合されている昇降部材４０２ｆ３と、ボールネジ４０２ｆ１の回転に伴い昇降部材４０２ｆ３を上下方向（図中の矢印方向）に移動させるガイド部材４０２ｆ４とを有している。４０２ｆ５は昇降部材４０２ｆ３に取り付けられた現像ローラ用の基体（円筒状又は円柱状基体）５の保持部材を示す。保持部材４０２ｆ５により環状塗布槽４０１ｆから押し上げられてくる現像ローラ用の基体（円筒状又は円柱状基体）５の揺れ、倒れ等を防止している。ボールネジ４０２ｆ１の回転速度は押し上げ部４０２ｅのボールネジ４０２ｅ１の回転速度と同じになるように制御部４０２ｇにより制御されている。ボールネジ４０２ｆ１の回転に伴い、昇降部材４０２ｆ３が上下方向に移動し、昇降部材４０２ｆ３に取り付けられた保持部材４０２ｆ５に保持された現像ローラ用の基体（円筒状又は円柱状基体）５は、環状塗布槽４０１ｆから倒れることなく押し上げられることで現像ローラ用の基体（円筒状又は円柱状基体）５の表面に塗布液が塗布される。他の符号は図４と同義である。
【００６３】
図６〜図８に示す塗布装置を使用し、現像ローラ用の基体（円筒状又は円柱状基体）５の表面に塗膜形成用塗布液を塗布した後は、乾燥工程（不図示）及び加熱処理工程（不図示）で、塗膜形成用塗布液中の溶剤を除去することで塗膜を形成する。
【００６４】
図６、図７に示す浸漬塗布装置、図８に示す環状塗布装置では何れも現像ローラ用の基体（円筒状又は円柱状基体）５が移動する場合を示しているが、現像ローラ用の基体（円筒状又は円柱状基体）が固定し、塗布槽を移動させる方式（不図示）及び現像ローラ用の基体（円筒状又は円柱状基体）を固定し、塗布槽の液を抜く方式であっても構わない。
【００６５】
本発明で相対的に塗布液の液面と前記基体とに速度差を付与する塗布方式とは、図６〜図８に示す塗布方式、現像ローラ用の基体（円筒状又は円柱状基体）を固定し、塗布槽を移動させる方式及び現像ローラ用の基体（円筒状又は円柱状基体）を固定し、塗布槽の液を抜く方式を含めて言う。
【００６６】
図６〜図８に示す塗布装置を使用し、粗さ粒子を有する塗膜形成用の塗布液を使用し、現像ローラ用の基体（円筒状又は円柱状基体）５の表面に塗布する時、現像ローラ用の基体（円筒状又は円柱状基体）５を引き上げる速度（Ｖｓ）と、基体近傍の塗布槽Ａ部での塗布液の流速（Ｖｉ）との比率Ｖｉ／Ｖｓが０．１以上、０．５以下とすることで塗布ムラやスジ等の故障がない安定な塗布が行うことが可能となる。比率が０．１未満、若しくは０．５を超える場合は、塗布液の流速と現像ローラ用の基体（円筒状又は円柱状基体）の引き上げ速度差（図８に示す環状塗布装置の場合は押し上げ速度）により安定した塗膜が形成され難くなり塗布ムラを発生させる懸念があるため好ましくない。
【００６７】
基体近傍の塗布槽Ａ部とは、現像ローラ用の基体（円筒状又は円柱状基体）５の表面から０．１ｍｍ、且つ塗布槽中の塗布液の気液界面から１０．０ｍｍの領域を言う。
【００６８】
塗布槽Ａ部とは、図６に示される塗布槽、図７に示される塗布槽、図８に示される塗布槽の場合も全て同じである。
【００６９】
塗布槽Ａ部での塗布液の流速（Ｖｉ）は、下記に定義される式１）〜３）より計算で求めることが可能である。
【００７０】
式１）  Ｖｚ＝１／４μ×（（Ｐ０−ＰＬ）／Ｌ）ｒ2＋Ｃ１Ｌｎｒ＋Ｃ２
式１）に下記に示す前提条件Ａを代入することで式２）が得られる。
【００７１】
前提条件Ａ：ｒ＝ＫＲ  ＫＲ：内筒半径  Ｖｚ＝ＬＳ
式２）  ＬＳ＝１／４μ×（（Ｐ０−ＰＬ）／Ｌ）Ｋ2Ｒ2＋Ｃ１ＬｎＫＲ＋Ｃ２
式１）に下記に示す前提条件Ｂを代入することで式３）が得られる。
【００７２】
前提条件Ｂ：ｒ＝Ｒ  Ｒ：外筒半径  Ｖｚ＝０
式３）Ｏ＝１／４μ×（（Ｐ０−ＰＬ）／Ｌ）Ｒ2＋Ｃ１ＬｎＲ＋Ｃ２
式２）、式３）よりＣ１及びＣ２を求め式１）にＣ１及びＣ２を代入し、塗布槽Ａ部での塗布液の流速（Ｖｉ）は各塗布条件の塗布槽Ａ部に当たるＬとｒとを代入することで求めることが出来る。
式中
μ：粘度
Ｖｚ：塗布槽内のある位置での流速
Ｐ０：塗布槽上端部の圧力
ＰＬ：塗布槽下端部の圧力
Ｌ：塗布槽の長さ
Ｃ１：定数
Ｃ２：定数
ＬＳ：引き上げ速度（押し上げ速度）
塗布槽Ａ部での塗布液の流速（Ｖｉ）は、３０ｃｍ／ｍｉｎ以上、４５ｃｍ／ｍｉｎ以下であることが好ましい。３０ｃｍ／ｍｉｎ未満の場合は、粗さ粒子が沈降し易くなり、均一な塗膜が得られなくなる場合がある。４５ｃｍ／ｍｉｎを超える場合は塗布槽の径にも夜が槽内で液の流れが乱れるため、均一な塗膜が得られなくなる場合がある。
【００７３】
現像ローラ用の基体（円筒状又は円柱状基体）の引き上げる速度（押し上げ速度）（Ｖｓ）は、変位センサー、光電センサーも用いて測定することが可能である。
【００７４】
塗布槽Ａ部での塗布液の流速（Ｖｉ）と、塗布液中に含まれる粗さ粒子の沈降速度（Ｖｄ）との関係は、１０Ｖｄ＜Ｖｉ＜１０4Ｖｄであることが好ましい。
【００７５】
１０Ｖｄ≧Ｖｉの場合、粗さ粒子の分布が塗布槽の中で発生し粗さが不均一になる場合がある。Ｖｉ≧１０4Ｖｄの場合、引き上げる速度（押し上げ速度）を速くすることが必要となり、所望の膜厚が作製出来ない可能性がある。
【００７６】
沈降速度（Ｖｄ）は以下の式より計算で求めることが可能である。
【００７７】
沈降速度（Ｖｄ）＝ｇＤｐ2（ρｄ−ρｌ）／１８μ
式中、ｇは重力、Ｄｐは粗さ粒子の平均粒子径、ρｄは粗さ粒子の密度、ρｌは塗布液の密度、μは塗布液の粘度を示す。
【００７８】
粗さ粒子の平均粒子径（直径）は、５μｍ以上、５０μｍ以下であることが好ましい。５μｍ未満の場合は、所望の粗さを出すためには樹脂膜厚を薄くすることが必要になり所望の性能が得られなくなる場合がある。５０μｍを超える場合は、所望の粗さを出すためには樹脂膜厚を厚くすることが必要になり所望の性能が得られなくなる場合がある。尚、平均粒子径とは、コールターマルチサイザー３（ベックマン・コールター製）を使用し求めた体積メディアン径とする。
【００７９】
塗布液の粘度μは、液の経時安定性、乾燥過程で発生するムラ等を考慮し、１０ｍＰａ・ｓ以上、２００ｍＰａ・ｓ以下であることが好ましい。粘度は、東京計器（株）製Ｂ型粘度計で２０℃で測定した値を示す。
【００８０】
塗布液中の粗さ粒子の濃度は、２．０質量％以上、５．０質量％以下であることが好ましい。２．０質量％未満の場合は、粒子量が不足することにより、ＲＳｍ（粗さ曲線要素の平均長さ）が大きくなりトナー搬送量不足となる場合がある。５．０質量％を超える場合は、粒子量が過多になり塗布液中で凝集等が発生し易くなり、塗膜に粗さのムラが発生し、トナー搬送量にムラが生じ画像としてムラが発生する場合がある。
【００８１】
塗布液中の粗さ粒子の密度（ρｄ）は、１．０ｇ／ｃｍ3以上、２．５ｇ／ｃｍ3以下であることが好ましい。１．０ｇ／ｃｍ3未満の場合は、塗布液との粘度差が少ないため液に含有する粒子の均一化が困難になり粗さムラが生じる場合がある。２．５ｇ／ｃｍ3を超える場合は、粗さ粒子の沈降をコントロールすることが難しくなり、塗布液中の粗さ粒子を均一にすることが困難となる。この結果、塗膜の粗さを均一化することが困難となる場合がある。粗さ粒子の密度（ρｄ）は、ＪＩＳＫ５１０１に準拠して測定した値を示す。
【００８２】
塗布液の密度（ρｌ）は、０．５ｇ／ｃｍ3以上、１．５ｇ／ｃｍ3以下であることが好ましい。０．５ｇ／ｃｍ3未満の場合は、溶剤、溶解可能な固形分濃度が限定されることにより、液の自由度がなくなる場合がある。１．５ｇ／ｃｍ3を超える場合は、溶解している物質の固形分濃度が高くする必要性が発生し、液の安定性が劣化する場合がある。塗布液の密度（ρｌ）は、標準比重計により測定した値を示す。
【００８３】
図６〜図８に示される塗布装置を使用し、現像ローラ用の基体の円筒状又は円柱状基体を引き上げる速度（Ｖｓ）と、基体近傍の塗布槽Ａ部での前記塗布液の流速（Ｖｉ）との比率Ｖｉ／Ｖｓが０．１以上、０．５以下として塗布することで次の効果が得られた。
１）現像ローラ用の基体の円筒状又は円柱状基体の上に、表面の算術平均粗さＲａが均一な樹脂層を形成することが可能となり、現像ローラ表面に担持されるトナーにムラがなくなり、これらの現像ローラを使用した電子写真装置での画像品質が向上した。
２）塗布液に使用される粗さ粒子の平均粒径、密度の幅が広がり、現像ローラ表面の算術平均粗さＲａの設定範囲が広げることが可能となり、使用するトナーに合わせた現像ローラの設計が容易になり、電子写真装置での画像品質が向上した。
３）塗布液に使用される粗さ粒子の添加量の範囲が広がり、像ローラ表面の算術平均粗さＲａの設定範囲が広げることが可能となり、使用するトナーに合わせた現像ローラの設計が容易になり、電子写真装置での画像品質が向上した。
４）現像ローラの良品率が向上し、生産効率の向上が可能となった。
【００８４】
次に、本発明に係わる現像ローラを構成している材料に付き説明する。
【００８５】
（現像ローラ用の基体の円筒状又は円柱状基体）
現像ローラ用の基体である円筒状又は円柱状基体は、現像ローラの表面に蓄積される電荷をリークさせる部材も兼ねるため、導電性の金属で構成されることが好ましい。代表的なものとして、直径１．０〜３０ｍｍのステンレス鋼（例えばＳＵＳ３０４）、鉄、アルミニウム、ニッケル、アルミニウム合金、ニッケル合金等の導電性金属があり、又金属の粉体物やカーボンブラック等の導電性材料をゴム中に充填させた導電性ゴムで金属基体を被覆し構成されるものでもよい。又、鉄部材等にメッキ処理を施しても構わない。
【００８６】
（樹脂層）
樹脂層を構成する樹脂としては架橋性の樹脂が好ましい。架橋性の樹脂とは、熱や触媒、空気、湿気、電子線等により自己架橋する樹脂、或いは架橋剤や他の架橋性の樹脂との反応により架橋する樹脂を言う。例えば、フッ素樹脂、ポリアミド樹脂、アクリル樹脂、アルキッド樹脂、フェノール樹脂、メラミン樹脂、シリコーン樹脂、ウレタン樹脂、エポキシ樹脂、ポリエーテル樹脂、アミノ樹脂、尿素樹脂、及びこれらの樹脂の混合物等が挙げられる。又、樹脂−シリカハイブリッド体等が挙げられる。樹脂層中には、必要に応じて、導電剤、非導電性フィラー、粗さ粒子（無機粒子、有機粒子）、架橋剤、触媒、分散促進剤など、各種の添加剤を主成分の樹脂材料に適宜配合することが出来る。
【００８７】
導電剤としては、カーボンブラック、グラファイト、アルミニウム、銅、錫、ステンレス鋼などの各種導電性金属又は合金、酸化錫、酸化亜鉛、酸化インジウム、酸化チタン、酸化錫−酸化アンチモン固溶体、酸化錫−酸化インジウム固溶体などの各種導電性金属酸化物、これらの導電性材料で被覆された絶縁性物質などの微粉末を用いることが出来る。これらの内、カーボンブラックは、比較的容易に入手出来、又、主成分の樹脂材料の種類によらず、良好な帯電性が得られるため、好適に利用出来る。又導電性を付与する手段として、導電剤に代えて、或いは、導電剤とともに、導電性高分子化合物を添加する手法も利用出来る。例えば、導電性高分子化合物としては、ホストポリマーとして、ポリアセチレン、ポリ（ｐ−フェニレン）、ポリピロール、ポリチオフェニン、ポリ（ｐ−フェニレンオキシド）、ポリ（ｐ−フェニレンスルフィド）、ポリ（ｐ−フェレンビニレン）、ポリ（２，６−ジメチルフェニレンオキサイド）、ポリ（ビスフェノールＡカーボネート）、ポリビニルカルバゾール、ポリジアセチレン、ポリ（ｎ−メチル−４−ビニルピリジン）、ポリアニリン、ポリキノリン、ポリ（フェニレンエーテルスルフォン）などを使用し、これらにドーパントして、ＡｓＦ5、Ｉ2、Ｂｒ2、ＳＯ3、Ｎａ、Ｋ、ＣｌＯ4、ＦｅＣｌ3、Ｆ、Ｃｌ、Ｂｒ、Ｉ、Ｋｒ等の各イオン、Ｌｉ、ＴＣＮＱ（７，７，８，８−テトラシアノキノジメタン）等をドープしたものが、従来から用いられている。
【００８８】
非導電性フィラーとしては、珪藻土、石英粉末、乾式シリカ、湿式シリカ、酸化チタン、酸化亜鉛、アルミノケイ酸、炭酸カルシウム等を挙げることが出来る。
【００８９】
粗さ粒子としての無機粒子としては、上記導電剤、非導電性フィラーに使用した各種無機粒子の使用が可能である。粗さ粒子としての樹脂粒子としては、ＳＢＲ、ＢＲ、ＮＢＲ、ＣＲ、ＥＶＡ、ＥＰ、ＡＣＲ、ＥＰＤＭ、シリコーンゴム等からなるゴム粒子、ポリスチレン、ポリオレフィン、ポリ塩化ビニル、ポリウレタン、ポリエステル、ポリアミド系等の熱可塑性エラストマー粒子、アクリル樹脂、ウレタン樹脂、フッ素樹脂、シリコーン樹脂、フェノール樹脂、ナフタレン樹脂、フラン樹脂、キシレン樹脂、ジビニルベンゼン重合体、スチレン−ジビニルベンゼン共重合体、ポリアクリロニトリル樹脂等からなる樹脂粒子等を挙げることが出来る。
【００９０】
架橋材としては、ポリオール化合物、ポリイソシアネート化合物、ポリアルデヒド化合物、ポリアミン化合物、ポリエポキシ化合物などが挙げられる。又、触媒としては、過酸化物などのラジカル触媒、塩基触媒、酸触媒などが挙げられる。
【００９１】
（表面層等）
表面側に用いられる樹脂としては、樹脂層に使用した樹脂を使用することが可能であり、これらの中でＪＩＳ  Ａ  硬度が６０〜９０°、１００％モジュラスが５×１０6〜３０×１０6Ｐａのものが好ましい。
【００９２】
（塗布液調製用の溶媒）
塗布液の調製に用いられる溶媒としては、メタノール、エタノール、イソプロパノール、ブタノールなどのアルコール系溶媒、アセトン、メチルエチルケトン、メチルイソブチルケトン、シクロヘキサノン、２−ブタノンなどのケトン系溶媒、トルエン、キシレンなどの芳香族炭化水素系溶媒、ヘキサンなどの脂肪族炭化水素系溶媒、酢酸エチルなどのエステル系溶媒、イソプロピルエーテル、テトラヒドロフランなどのエーテル系溶媒、水及びこれらの混合物などが挙げられる。必要に応じ、レベリング剤として高沸点溶媒やシリコーン化合物などを混合してもよい。
【００９３】
尚、樹脂層と現像ローラ用の基体（円筒状又は円柱状基体）との間に必要に応じて弾性層を配設しても構わない。弾性層としては一般的にシリコーンゴムが使用されており、例えば、オルガノポリシロキサンに無機充填剤や、過酸化ベンゾイルなどの硬化剤を添加してよく混練、成形後加熱して加硫し硬化させたものが挙げられる。例えば、ジメチルポリシロキサンとメチルビニルシロキサンからなるメチルビニルポリシロキサンを有機過酸化物により架橋させて得ることが出来る。架橋の度合いによりその弾性率は異なるが、ＪＩＳ  Ａ硬度が１０〜６０°程度の弾性体であることが好ましい。
【００９４】
又、この弾性層は抵抗を調整し、低抵抗化したものが使用される。低抵抗化するためには、カーボンブラック、グラファイト、酸化亜鉛、酸化錫、酸化チタンなどの低抵抗成分を含有させることが好ましい。この場合、これらの材料の抵抗としては１×１０-4〜１×１０4Ω・ｃｍの体積固有抵抗を有する材料を使用することが好ましい。特に好ましいものとして、グラファイト、ケッチェンブラック、アセチレンブラックなどを挙げることが出来る。又、添加量は特に限定されるものではないが、弾性層を構成するシリコーンゴム１００質量部に対して１０〜１００質量部が好ましい。
【実施例】
【００９５】
以下、実施例を挙げて本発明を詳細に説明するが、本発明はこれらに限定されるものではない。
【００９６】
実施例１
（現像ローラ用の基体の円筒状基体の準備）
直径１０ｍｍ、肉厚１ｍｍ、長さ３００ｍｍのステンレス鋼（ＳＵＳ３０４）製の現像ローラ用の基体の円筒状基体を準備した。
【００９７】
（樹脂層形成用の塗布液の調製）
以下に示す組成の樹脂層形成用の塗布液を調製した。
【００９８】
樹脂層形成用の塗布液の組成
２−ブタノン                                      ７６．０質量部
シクロヘキサノン                                    ４．０質量部
樹脂（シリカハイブリット体）                      １２．５質量部
カーボンブラック                                    ５．０質量部
粗さ粒子（アクリル樹脂）                            ２．５質量部
分散剤                                                微量
粗さ粒子の平均粒子径（直径）（Ｄｐ）は、２０μｍであった。平均粒子径（直径）（Ｄｐ）は以下の測定方法により測定した値を示す。
【００９９】
（平均粒子径の測定方法）
コールターマルチサイザー３（ベックマン・コールター製）に、データ処理用のコンピューターシステム（ベックマン・コールター製）を接続した装置を用いて測定、算出する。測定手順としては、粗さ粒子０．０２ｇを、界面活性剤溶液２０ｍｌ（粗さ粒子の分散を目的として、例えば界面活性剤成分を含む中性洗剤を純水で１０倍希釈した界面活性剤溶液）で馴染ませた後、超音波分散を１分間行い、粗さ粒子分散液を作製する。この粗さ粒子分散液を、サンプルスタンド内のＩＳＯＴＯＮII（ベックマン・コールター製）の入ったビーカーに、測定器表示濃度が５％〜１０％になるまでピペットにて注入する。この濃度範囲にすることにより、再現性のある測定値が得られる。測定機において、測定粒子カウント数を２５０００個、アパチャー径を５０μｍにし、測定範囲である１〜３０μｍの範囲を２５６分割しての頻度値を算出する。体積積算分率が大きい方から５０％の粒子径を体積基準メディアン径とする。
【０１００】
粗さ粒子の密度（ρｄ）は、１．２ｇ／ｃｍ3であった。密度（ρｄ）は、ＪＩＳＫ５１０１に準拠して測定した値を示す。
【０１０１】
塗布液の密度ρｌは、０．８ｇ／ｃｍ3であった。密度ρｌは、標準比重計で測定した値を示す。
【０１０２】
塗布液の粘度（μ）は、５０ｍＰａ・ｓであった。粘度（μ）は、東京計器（株）製、Ｂ型粘度計を使用し、２０℃で測定した値を示す。
【０１０３】
粗さ粒子の沈降速度（Ｖｄ）は、１．７４μｍ／ｓｅｃであった。沈降速度（Ｖｄ）は、以下の式より計算で求めた。
【０１０４】
沈降速度（Ｖｄ）＝ｇＤｐ2（ρｄ−ρｌ）／１８μ
式中、ｇは重力、Ｄｐは粒子径（直径）（μｍ）、ρｄは粒子の密度（ｇ／ｃｍ3）、ρｌは塗布液の密度（ｇ／ｃｍ3）、μは塗布液の粘度（ｍＰａ・ｓ）を示す。
【０１０５】
（現像ローラの作製）
（樹脂層形成用塗布液の塗布）
図７に示す塗布装置で、準備した塗布液を使用し、塗布槽Ａ部の流速（Ｖｉ）と、円筒状基体を引き上げる速度（Ｖｓ）との比を表１に示す様に変化させ、準備した円筒状基体に、調製した樹脂層形成用塗布液を浸漬塗布方法で塗布した後、１５０℃で、３０分間乾燥し現像ローラを作製し、試料Ｎｏ．１０１〜１０６とした。
【０１０６】
尚、塗布槽Ａ部での塗布液の流速（Ｖｉ）は、下記に定義される式１）〜３）より計算で求めた値を示す。
【０１０７】
式１）  Ｖｚ＝１／４μ×（（Ｐ０−ＰＬ）／Ｌ）ｒ2＋Ｃ１Ｌｎｒ＋Ｃ２
式１）に下記に示す前提条件Ａを代入することで式２）が得られる。
【０１０８】
前提条件Ａ：ｒ＝ＫＲ  ＫＲ：内筒半径  Ｖｚ＝ＬＳ
式２）  ＬＳ＝１／４μ×（（Ｐ０−ＰＬ）／Ｌ）Ｋ2Ｒ2＋Ｃ１ＬｎＫＲ＋Ｃ２
式１）に下記に示す前提条件Ｂを代入することで式３）が得られる。
【０１０９】
前提条件Ｂ：ｒ＝Ｒ  Ｒ：外筒半径  Ｖｚ＝０
式３）Ｏ＝１／４μ×（（Ｐ０−ＰＬ）／Ｌ）Ｒ2＋Ｃ１ＬｎＲ＋Ｃ２
式２）、式３）よりＣ１及びＣ２を求め式１）にＣ１及びＣ２を代入し、塗布槽Ａ部での塗布液の流速（Ｖｉ）は、各塗布条件の塗布槽Ａ部に当たるＬとｒとを代入することで求めた。
【０１１０】
式中
μ：粘度
Ｖｚ：塗布槽内のある位置での流速
Ｐ０：塗布槽上端部の圧力
ＰＬ：塗布槽下端部の圧力
Ｌ：塗布槽の長さ
Ｃ１：定数
Ｃ２：定数
ＬＳ：引き上げ速度（押し上げ速度）
現像ローラ用の基体の円筒状基体を引き上げる速度（Ｖｓ）は、光電センサーで測定した値を示す。塗布槽Ａ部とは、現像ローラ用の基体の表面から０．１ｍｍ、且つ塗布槽中の塗布液の界面から１０．０ｍｍの領域とした。流速の変化は送液ポンプの送液量を変化することで調整した。円筒状基体を引き上げる速度の変化は、ボールネジの回転速度を制御することで行った。
【０１１１】
【表１】
2008136898.tif 000003
【０１１２】
評価
作製した各試料Ｎｏ．１０１〜１０６に付き、樹脂層の膜厚の差、樹脂層の表面の算術平均粗さ（Ｒａ）を測定、実技評価を、以下に示す方法で行い、以下に示す評価ランクに従って評価した結果を表２に示す。
【０１１３】
樹脂層の膜厚の差の測定方法
東京精密（株）ＳＵＲＦＣＯＭ  １４００Ｄで、軸方向を３点、周方向を４点を測定し、最大膜厚と最小膜厚の差を求め膜厚差とした。
【０１１４】
樹脂層の膜厚の評価ランク
◎：膜厚の差が０．２μｍ未満
○：膜厚の差が０．２μｍ以上〜０．５μｍ未満
△：膜厚の差が０．５μｍ以上〜１．０μｍ未満
×：膜厚の差が１．０μｍ以上
樹脂層の表面の算術平均粗さ（Ｒａ）の測定方法
現像ローラの軸方向に測定幅８．０ｍｍで上端より４ｃｍ部分、中央部分、下端より４ｃｍ部分の３箇所を東京精密（株）製  表面粗さ測定器  ＳＵＲＦＣＯＭ  １４００Ｄにて測定し、最大粗さと最小粗さとの差を求めた。
【０１１５】
樹脂層の表面の算術平均粗さＲａの差の評価ランク
◎：算術平均粗さ（Ｒａ）の差が０．２μｍ未満
○：算術平均粗さ（Ｒａ）の差が０．２μｍ以上〜０．４μｍ未満
△：算術平均粗さ（Ｒａ）の差が０．４μｍ以上〜０．６μｍ未満
×：算術平均粗さ（Ｒａ）の差が０．６μｍ以上
実技評価方法
樹脂層の上に表面層を塗布し、１５０℃６０ｍｉｎ乾燥して得られたロールを用いて実技評価（白抜け、ハーフトーンの画像ムラ、白ベタ画像の点状故障の有無）を実施した。評価装置として、市販のカラーレーザプリンタ「Ｍａｇｉｃｏｌｏｒ  ２３００ＤＬ（コニカミノルタビジネステクノロジーズ（株）製）」を用い、作製した現像ローラＮｏ．１０１〜１０５を現像装置に装填して、常温低湿環境（２０℃、１０％ＲＨ）にて画素率２０％（シアンのみを使用し他はダミーとして使用）でＡ４サイズにて３０００枚の連続プリントを行い、初期と３０００枚プリント後に画素率が１０％のオリジナル画像（ベタ画像（シアン）、ハーフトーン画像、ベタ白画像、細線画像）が、それぞれ１／４等分にあるＡ４サイズのオリジナル画像をプリントして１０倍のルーペを用いて拡大し、ベタ画像での白抜け、ハーフトーンの画像ムラ、白ベタ画像の点状故障の有無を目視で評価することを実技評価として行った。
【０１１６】
白抜けの評価ランク
○：無し
△：わずかに見える
×：見える
画像ムラの評価ランク
○：無し
△：わずかに見える
×：見える
点状故障の評価ランク
○：無し
△：わずかに見える
×：見える
【０１１７】
【表２】
2008136898.tif 000004
【０１１８】
本発明の有効性が確認された。
【０１１９】
実施例２
（円筒状の現像ローラ用の基体の準備）
実施例１と同じ現像ローラ用の基体を準備した。
【０１２０】
（樹脂層形成用の塗布液の調製）
実施例１と同じ組成で表３に示す様に粗さ粒子の沈降速度（Ｖｄ）を変えた塗布液を調整し、Ｎｏ．２−１〜２−５とした。尚、沈降速度（Ｖｄ）の変化は塗布液の粘度を調整（固形分を調整）することで行った。
【０１２１】
【表３】
2008136898.tif 000005
【０１２２】
沈降速度（Ｖｄ）、塗布液の粘度（μ）は実施例１塗同じ方法で測定した値を示す。
【０１２３】
（現像ローラの作製）
（樹脂層形成用塗布液の塗布）
図７に示す塗布装置で、準備した塗布液を使用し、塗布槽Ａ部の流速（Ｖｉ）と、円準備した沈降速度（Ｖｄ）との関係を表４に示す様に変化させ、準備した円筒状の現像ローラ用の基体に、調製した樹脂層形成用塗布液を浸漬塗布方法で塗布した後、１５０℃で、３０分間乾燥し、現像ローラを作製し、試料Ｎｏ．２０１〜２１０した。尚、円筒状基体を引き上げる速度（Ｖｓ）と、基体近傍の塗布槽Ａ部での前記塗布液の流速（Ｖｉ）との比率｜（Ｖｉ／Ｖｓ）−１｜が０となるように引き上げる速度（Ｖｓ）を調整した。
【０１２４】
【表４】
2008136898.tif 000006
【０１２５】
評価
作製した各試料Ｎｏ．２０１〜２１２に付き、樹脂層の膜厚の差、樹脂層の表面の算術平均粗さ（Ｒａ）の差、実技評価を実施例１と同じ方法で測定し、実施例１と同じ評価ランクに従って評価した結果を表５に示す。
【０１２６】
【表５】
2008136898.tif 000007
【０１２７】
本発明の有効性が確認された。
【０１２８】
実施例３
（現像ローラ用の基体である円筒状基体の準備）
実施例１と同じ円筒状基体を準備した。
【０１２９】
（樹脂層形成用の塗布液の調製）
実施例１と同じ組成の塗布液を調製する際、粗さ粒子の濃度を表６に示す様に変化して調製し、樹脂層形成用の塗布液Ｎｏ．３−１〜３−７とした。粗さ粒子は平均粒子径が２０μｍ、密度が１．２ｇ／ｃｍ3のアクリル粒子を使用した。尚、平均粒子径の測定は実施例１と同じ方法で行った。樹脂層形成用の塗布液の粘度は、５０ｍＰａ・ｓであつた。粘度の測定は実施例１と同じ方法で行った。
【０１３０】
【表６】
2008136898.tif 000008
【０１３１】
（現像ローラの作製）
（樹脂層形成用の塗布液の塗布）
図７に示す塗布装置で、準備した樹脂層形成用の塗布液Ｎｏ．３−１〜３−６を使用し、塗布槽Ａ部の樹脂層形成用の塗布液の流速（Ｖｉ）を３０ｃｍ／ｍｉｎとし、準備した円筒状基体に、調製した樹脂層形成用の塗布液Ｎｏ．３−１〜３−６を浸漬塗布方法で塗布した後、１５０℃で、３０分間乾燥し現像ローラを作製し、試料Ｎｏ．３０１〜３０６とした。樹脂層形成用の塗布槽Ａ部の塗布液の流速（Ｖｉ）の測定は実施例１と同じ方法で行った。円筒状基体を引き上げる速度（Ｖｓ）は、３０ｃｍ／ｍｉｎとした。
【０１３２】
評価
作製した各試料Ｎｏ．３０１〜３０７に付き、樹脂層の膜厚の差、樹脂層の表面の算術平均粗さ（Ｒａ）の差、実技評価を実施例１と同じ方法で測定し、実施例１と同じ評価ランクに従って評価した結果を表７に示す。
【０１３３】
【表７】
2008136898.tif 000009
【０１３４】
本発明の有効性が確認された。
【０１３５】
実施例４
（現像ローラ用の基体である円筒状基体の準備）
実施例１と同じ円筒状基体を準備した。
【０１３６】
（樹脂層形成用の塗布液の調製）
実施例３で調製した樹脂層形成用の塗布液Ｎｏ．３−３と同じ組成の樹脂層形成用の塗布液を調製した。
【０１３７】
（現像ローラの作製）
（樹脂層形成用の塗布液の塗布）
図８に示す塗布装置で、準備した塗布液を使用し、塗布槽の樹脂層形成用の塗布液の基体近傍の塗布槽Ａ部での流速を表８に示す様に変化し、準備した円筒状基体に塗布した後、１５０℃で、３０分間乾燥し現像ローラを作製し、試料Ｎｏ．４０１〜４０６とした。流速の変化は循環量を変えることで行った。樹脂層形成用の塗布液の流速の測定は実施例１と同じ方法で行った。塗布槽Ａ部としては、円筒状基体の表面から０．１ｃｍ、塗布液界面から１０ｍｍの領域とした。円筒状基体を押し上げる速度は、３０ｃｍ／ｍｉｎとした。
【０１３８】
評価
作製した各試料Ｎｏ．４０１〜４０７に付き、樹脂層の膜厚の差、樹脂層の表面の算術平均粗さ（Ｒａ）の差、実技評価を実施例１と同じ方法で測定し、実施例１と同じ評価ランクに従って評価した結果を表８に示す。
【０１３９】
【表８】
2008136898.tif 000010
【０１４０】
本発明の有効性が確認された。
【０１４１】
実施例５
（現像ローラ用の基体である円筒状基体の準備）
直径１５ｍｍ、肉厚１．０ｍｍ、長さ３００ｍｍのステンレス鋼（ＳＵＳ３０４）製の円筒状基体を準備した。
【０１４２】
（樹脂層形成用の塗布液の調製）
以下に示す樹脂層形成用の塗布液を調製する際、粘度を表９に示す様に変化して調製し、樹脂層形成用の塗布液Ｎｏ．５−１〜５−７とした。
【０１４３】
粗さ粒子は平均粒子径が１５μｍ、密度１．２ｇ／ｃｍ3のアクリル樹脂を使用した。平均粒子径及び塗布液の粘度の測定は実施例１と同じ方法で行った。尚、粘度の調整は溶剤量を変化させて調整した。
【０１４４】
樹脂層形成用塗布液の組成
メチルエチルケトン                                ７６．０質量部
シクロヘキサノン                                    ４．０質量部
樹脂（シリカハイブリット体）                      １２．５質量部
カーボンブラック                                    ５．０質量部
粗さ粒子                                            ２．５質量部
分散剤                                                微量
【０１４５】
【表９】
2008136898.tif 000011
【０１４６】
（現像ローラの作製）
（樹脂層形成用の塗布液の塗布）
図７に示す塗布装置で、準備した樹脂層形成用の塗布液Ｎｏ．５−１〜５−７を使用し、準備した円筒状基体に、調製した樹脂層形成用の塗布液Ｎｏ．５−１〜５−７を浸漬塗布方法で塗布した後、１５０℃で、３０分間乾燥し現像ローラを作製し、試料Ｎｏ．５０１〜５０７とした。塗布槽の樹脂層形成用塗布液の流速は各塗布液の粘度に対応して塗布膜厚が一定になるように変化させた。樹脂層形成用塗布液の流速の測定は実施例１と同じ方法で行った。円筒状基体を引き上げる速度は、各塗布液の粘度に対応して塗布膜厚が一定になるように変化させた。
【０１４７】
評価
作製した各試料Ｎｏ．５０１〜５０７に付き、樹脂層の膜厚の差、樹脂層の表面の算術平均粗さ（Ｒａ）差、実技評価を実施例１と同じ方法で測定し、実施例１と同じ評価ランクに従って評価した結果を表１０に示す。
【０１４８】
【表１０】
2008136898.tif 000012
【０１４９】
本発明の有効性が確認された。
【図面の簡単な説明】
【０１５０】
【図１】現像機の模式図である。
【図２】図１に示される現像ローラの概略図である。
【図３】図２（ａ）に示される他の構成の現像ローラの概略断面図である。
【図４】図２に示される現像ロールの軸方向の概略拡大断面図である。
【図５】樹脂層の厚さを測定の方法を段階的に示す概略図である。
【図６】断面形状が逆円錐台形状の塗布槽を使用した浸漬塗布装置の模式図である。
【図７】円筒状の塗布槽を使用した浸漬塗布装置の模式図である。
【図８】環状塗布槽を使用した環状塗布装置の模式図である。
【符号の説明】
【０１５１】
１  現像機
１０２  現像ローラ
１０２ａ１、１０２ａ′１  現像ローラ用の基体
１０２ａ２、１０２ａ′２  樹脂層（乾燥塗膜）
１０２ａ３、１０２ａ′３  表面層
１０２ａ′４  弾性層
４ａ、４ｂ、４ｃ  浸漬塗布装置
４０１  塗布部
４０１ａ、４０１ｅ  塗布槽
４０１ｂ、４０１ｇ  オーバーフロー受け槽
４０１ｃ  塗布液供給タンク
４０１ｄ  送液ポンプ
４０１ｆ  環状塗布槽
４０１ｆ１  底部
４０１ｆ２  孔
４０１ｆ３  側壁
４０１ｆ５  シール材
４０２  供給部
４０２ａ、４０２ｅ１、４０２ｆ１  ボールネジ
４０２ｃ、４０２ｇ  制御部
４０２ｄ、４０２ｆ３  昇降部材
４０２ｅ  押し上げ部
４０２ｆ  保持部
５  現像ローラ用の基体（円筒状又は円柱状基体）
６  塗布液
【図１】
2008136898.tif 000013
【図２】
2008136898.tif 000014
【図３】
2008136898.tif 000015
【図４】
2008136898.tif 000016
【図５】
2008136898.tif 000017
【図６】
2008136898.tif 000018
【図７】
2008136898.tif 000019
【図８】
2008136898.tif 000020